(57)【要約】【課題】応答速度が速く、意匠性に優れ、耐候性にも優れる調光シートとして使用できる液晶シートを提供する。【解決手段】液晶、二色性色素、及び、下記一般式（１）で表される酸化防止剤を含有する液晶層を有する液晶シート。［化１］2010230759.tif 000007式（１）中、Ｒは、炭素数５〜２５のアルキル基又は不飽和アルキル基を示す。【選択図】    なし【特許請求の範囲】
【請求項１】
液晶、二色性色素、及び、下記一般式（１）で表される酸化防止剤を含有する液晶層を有することを特徴とする液晶シート。
【化１】
2010230759.tif 000006
式（１）中、Ｒは、炭素数５〜２５のアルキル基又は不飽和アルキル基を示す。
【請求項２】
配向膜、透明電極を積層した透明樹脂フィルム又はガラス間に、液晶層をスペーサ介して挟持し、端部をシール剤で封止したものであることを特徴とする請求項１記載の液晶シート。
【発明の詳細な説明】
【技術分野】
【０００１】
本発明は、応答速度が速く、意匠性に優れ、耐候性にも優れる調光シートとして使用できる液晶シートに関する。
【背景技術】
【０００２】
電圧を印加することにより光の透過率が変化する調光体は、広く用いられている。近年、
防眩ミラー等の自動車用ミラー、自動車の天井用ガラス、パーティション、窓ガラス等の建材、ショーケース、ディスプレー等のインテリア材に、調光体を用いた調光シートを用いることが提案されている。
【０００３】
調光体は、液晶材料を用いた調光体と、エレクトロクロミック材料を用いた調光体とに大別される。エレクトロクロミック材料を用いた調光体は、周辺をシールして液晶が漏れないようにする必要がなく、自由な形状に切断することができる。しかしながら、エレクトロクロミック材料を用いた調光体は、応答速度が遅く、特に低温時には応答速度が極端に低下するという課題がある。更に、エレクトロクロミック材料を用いた調光体は、多色性に欠け、意匠性が乏しいという問題もある。
【０００４】
これに対して、液晶と二色性色素とを含有する液晶シートは、応答速度が速く、低温時においても応答速度の低下を抑制できるという利点がある。また、二色性色素の種類や量を選択することにより多色を呈することができることから、意匠性にも優れる（特許文献１〜３等）。
【０００５】
しかしながら、液晶と二色性色素とを含有する液晶シートは、耐候性に欠けるという問題があった。具体的には例えば、耐候性試験としてキセノン照射を行った場合、液晶シートが退色してしまうという問題があった。
【先行技術文献】
【特許文献】
【０００６】
【特許文献１】特願２００７−２４８６２２号公報
【特許文献２】特願２００７−１８３５２６号公報
【特許文献３】特願２００８−２９１１１３号公報
【発明の概要】
【発明が解決しようとする課題】
【０００７】
本発明は、応答速度が速く、意匠性に優れ、耐候性にも優れる調光シートとして使用できる液晶シートを提供することを目的とする。
【課題を解決するための手段】
【０００８】
本発明は、液晶、二色性色素、及び、下記一般式（１）で表される酸化防止剤を含有する液晶層を有する液晶シートである。
【０００９】
【化１】
2010230759.tif 000002
【００１０】
式（１）中、Ｒは、炭素数５〜２５のアルキル基又は不飽和アルキル基を示す。
以下に本発明を詳述する。
【００１１】
液晶と二色性色素とを含有する液晶シートが退色する原因は、含有する二色性色素が、酸素、光又は熱によってラジカル反応してしまうことにあると考えられる。このようなラジカル反応による退色を防止する方法としては、発生したラジカルをラジカル補足剤で補足して無効化する方法、過酸化物分解剤により発生した過酸化物を無害な物質に分解して、新たなラジカルが発生しないようにする方法、紫外線吸収剤を配合して紫外線を吸収する方法等が考えられる。しかしながら、実際には、効果的に液晶シートの退色を防止できる方法は知られていなかった。
本発明者は、鋭意検討の結果、特定の酸化防止剤を併用することにより、特に高い効果で液晶シートの退色を防止できることを見出し、本発明を完成するに至った。
【００１２】
本発明の液晶シートは、液晶、二色性色素、及び、酸化防止剤を含有する液晶層を有する。
上記液晶は、誘電異方性（Δε）が正であっても負であってもよい。
正の誘電異方性を有する液晶を用いる場合には、水平配向の配向膜と組み合わせて用いることが好ましく、負の誘電異方性を有する液晶を用いる場合は、垂直配向の配向膜と組み合わせて用いることが好ましい。
【００１３】
誘電異方性が正のネマチック液晶は、例えば、ＭＥＲＣＫ社製「ＭＬＣ−７００３」、「ＭＬＣ−７０２０」、「ＭＬＣ−７０２１」、「ＭＬＣ−７０２２」等が挙げられる。
誘電異方性が負のネマチック液晶は、例えば、２，３−ジフルオロベンゼン系液晶が好適であり、２，３−ジフルオロベンゼン系液晶として、例えば、ＭＥＲＣＫ社製「ＺＬＩ−２８０６」、「ＭＬＣ−６６０８」、「ＭＬＣ−６６０９」、「ＭＬＣ−６６１０」、「ＭＬＣ−６８８６」等が挙げられる。
【００１４】
上記二色性色素は、例えば、アントラキノン系、アゾ系、アゾメチン系、メロシアニン系、ジオキサジン系、シアニン系等が挙げられる。なかでも、上記液晶への分散性が良好であることからアントラキノン系の二色性色素であるＤｉｓｐｅｒｓｅ  Ｂｌｕｅ  １４が好適である。
Ｄｉｓｐｅｒｓｅ  Ｂｌｕｅ  １４として、例えば、紀和化学工業社製「ＫＰ  ＰＬＡＳＴ  ＢＬＵＥ  Ｇ」等が挙げられる。
【００１５】
上記液晶層における上記二色性色素の配合量は特に限定されないが、上記液晶１００重量部に対する配合量の好ましい下限が０．１重量部、好ましい上限が５重量部である。上記二色性色素の配合量が０．１重量部未満であると、液晶シートの色彩が薄すぎることがあり、５重量部を超えると、液晶シートの色彩が濃すぎて、交流駆動した際のコントラストが低下することがある。上記二色性色素の配合量のより好ましい下限は０．２重量部、より好ましい上限は４重量部である。
【００１６】
上記酸化防止剤は、上記一般式（１）で表されるものである。上記一般式（１）で表される酸化防止剤はヒンダードアミン系光安定剤の１種であるが、該酸化防止剤を用いた場合にのみ、特に高い本発明の液晶シートの退色防止効果を発揮することができる。
【００１７】
上記一般式（１）で表される酸化防止剤として、例えば、ＣＹＴＥＣ社製「ＣＹＡＳＯＲＢ  ＵＶ−３８５３」等が挙げられる。
なお、ＣＹＴＥＣ社製「ＣＹＡＳＯＲＢ  ＵＶ−３８５３」は、上記一般式（１）で表される酸化防止剤の他に炭素数１８の不飽和脂肪酸エステルも含有する。液晶シートの退色防止には、この不飽和脂肪酸エステルも作用している可能性がある。
【００１８】
上記液晶層における上記一般式（１）で表される酸化防止剤の配合量は特に限定されないが、上記液晶１００重量部に対する配合量の好ましい下限は１重量部、好ましい上限は１２．５重量部である。上記一般式（１）で表される酸化防止剤の配合量が１重量部未満であると、充分な退色防止効果が得られないことがあり、１２．５重量部を超えると、液晶層中に指紋状液晶縞が発生して、ヘイズが増加することがある。上記一般式（１）で表される酸化防止剤の配合量のより好ましい下限は２．５重量部、より好ましい上限は１０重量部である。
【００１９】
上記液晶層は、上記一般式（１）で表される酸化防止剤以外の酸化防止剤を含有してもよい。上記酸化防止剤は、例えば、ヒンダードアミン系、ヒンダードフェノール系、クェンチャー系、ヒンダードベンゾエート系の光安定剤等が挙げられる。なかでも、上記液晶への溶解性が高い酸化防止剤が好ましい。
【００２０】
上記液晶への溶解性が高い酸化防止剤は、例えば、下記式（２）で表される１、６ヘキサジアミン−Ｎ，Ｎ−ビス（２、２、６、６−テトラメチル−４−ピペリジニル）−モルフォリン−２、４、６−トリクロロ−１、３、５−トリアジン反応物（ＣＩＢＡ社製「ＣＹＡＳＯＲＢ  ＵＶ−３５２９」）、下記式（３）で表される高分子ヒンダードアミン系光安定剤（ＣＩＢＡ社製「ＣＨＩＭＡＳＳＯＲＢ  ２０２０」）、下記式（４）で表されるエチレンビス（オキシエチレン）ビス［３−（５−ｔｅｒｔ−ブチル−４−ヒドロキシ−ｍ−トリフ）プロピオネート］（ＣＩＢＡ社製「ＩＲＧＡＮＯＸ  ２４５」）、下記式（５）で表されるペンタエリスリト−ルテトラキス［３−（３，５−ジ−ｔｅｒｔ−ブチル−４−ヒドロキシフェニル）プロピオネート］（ＣＩＢＡ社製「ＩＲＧＡＮＯＸ  １０１０」）、下記式（６）で表される３，５−ジ−［ｔｅｒｔ−ブチル］−４−ヒドロキシ安息香酸、ｎ−ヘキサデシルエステル（ＣＹＴＥＣ社製「ＣＹＡＳＯＲＢ  ＵＶ−２９０８」）等が挙げられる。
【００２１】
【化２】
2010230759.tif 000003
【００２２】
上記液晶層は、上記液晶中における上記二色性色素の分散性を改善する目的で、分散剤を含有してもよい。
上記分散剤は、例えばアニオン性分散剤、カチオン性分散剤、電気的中性分散剤、両性分散剤、非イオン性分散剤、フッ素系分散剤、高分子分散剤等が挙げられる。
【００２３】
本発明の液晶シートは、通常、配向膜、透明電極を積層した透明樹脂フィルム又はガラス板間に、上記液晶層をスペーサ介して挟持し、端部をシール剤で封止した態様が挙げられる。
図１に、本発明の液晶シートの一例を表す模式図を示した。
【００２４】
上記透明樹脂フィルム１は、例えば、ポリエチレンテレフタレート（ＰＥＴ）やポリカーボネート（ＰＣ）からなるフィルム等が挙げられる。
上記ガラス板１は、例えば、フロート板ガラス、磨き板ガラス、型板ガラス、網入り板ガラス、線入り板ガラス、着色された板ガラス、熱線吸収板ガラス、熱線反射板ガラス、グリーンガラス等の一般に使用されている透明板ガラスが挙げられる。
【００２５】
上記透明電極２は、透明樹脂フィルム１又はガラス板１の表面に設けられ、交流電圧を稼働させる。
上記透明電極２は、例えば、インジュウムスズ酸化物（ＩＴＯ）、酸化亜鉛、酸化スズ、銀、カーボンからなる電極等が挙げられる。なかでも、透明性に優れることからＩＴＯからなる透明電極が好適である。
【００２６】
上記配向膜３は、液晶層を配向させる役割を有するものである。
上記配向膜３は、例えば、上記透明電極２上にイミド配向剤をコーティングし、該イミド配向剤を熱硬化してなる、膜厚が０．０１〜０．０３μｍのポリイミドからなる配向膜等が挙げられる。
【００２７】
上記スペーサ４は、上記液晶層の厚さを規定し、ポリスチレン等の樹脂からなる球状のスペーサが挙げられる。
上記スペーサ４の粒子径は、目的とする液晶層の厚さに応じて適宜選択して用いるが、３０μｍ以下であることが好ましい。スペーサの粒子径が３０μｍを超えると、液晶層の厚みが厚くなり、液晶中に指紋状液晶縞が発生しやすくなることがある。
【００２８】
本発明の液晶シートを製造する方法は特に限定されず、例えば、透明電極及び配向膜が形成された透明樹脂フィルム又はガラスシート（基板Ａ）の配向膜表面にスペーサを散布し、固着する工程、該配向膜上に紫外線硬化型接着剤を枠状に描画する工程、該枠内に上記液晶層を構成する組成物を塗布する工程、これにもう一枚の基板Ａを重ね合わせてラミネートする工程、紫外線を照射して上記紫外線硬化型接着剤を硬化させる工程、からなる方法が挙げられる。
また、本発明の液晶シートを製造する別の方法として、スペーサを固着させた基板Ａの外周部に、開口部を設けて紫外線硬化型接着剤又は熱硬化型接着剤をディスペンサーで塗工し、これに、もう一枚の基板Ａを、配向膜を内側にして重ね合わせてラミネートする工程、紫外線照射又は加熱処理を行うことで上記紫外線硬化型接着剤又は熱硬化型接着剤を硬化させる工程、これに上記液晶層を構成する組成物を真空注入法により注入し、開口部を封口剤で封口する工程、からなる方法が挙げられる。
【発明の効果】
【００２９】
本発明によれば、応答速度が速く、意匠性に優れ、耐候性にも優れる調光シートとして使用できる液晶シートを提供することができる。
【図面の簡単な説明】
【００３０】
【図１】本発明の液晶シートの一例を表す模式図である。
【発明を実施するための形態】
【００３１】
以下に実施例を挙げて本発明の態様を更に詳しく説明するが、本発明はこれら実施例にのみ限定されるものではない。
【００３２】
（実施例１）
（１）液晶層用組成物の調製
垂直配向モード型液晶（ＭＥＲＣＫ社製「ＺＬＩ−２８０６」）１００重量部に対して、２色性色素（紀和化学工業社製「ＤＩＳＰＥＲＳＥ  ＢＬＵＥ  １４」）１重量部、酸化防止剤（ＣＹＴＥＣ社製「ＣＹＡＳＯＲＢ  ＵＶ−３８５３」）２．５重量部を添加し、超音波法により分散させて、液晶層用組成物を得た。
【００３３】
（２）液晶シートの製造
厚さ０．７ｍｍのガラスシート上に、真空蒸着法により厚さ０．１μｍのＩＴＯからなる透明電極膜を形成した。次いで、透明電極膜の表面にイミド系垂直配向剤（日産化学工業社製「ＲＮ１３５８」）を厚さが５０ｎｍとなるようにコーティングし、２８０℃、１時間加熱して硬化させて配向膜を形成した。
配向膜上に、乾式散布機を用いて、スペーサ（積水化学工業社製「ミクロパールＳＰ」、直径１０μｍ）を散布し、１２０℃、２０分の加熱で、配向膜上にスペーサを固着させた。
【００３４】
スペーサを固着させた配向膜上の外周部に、開口部を設けて紫外線硬化型接着剤をディスペンサーで塗工し、これに、配向膜、透明電極膜を積層しているガラスシートを、配向膜を内側にして貼り合せ、紫外線を照射し接着させた。これに上記液晶層用組成物を真空注入法により注入し、開口部を紫外線硬化型の封口剤（積水化学工業社製「フォトレックＡ−７０４」）で封口して、紫外線を照射して封口剤を硬化させて、液晶シートを得た。
【００３５】
（実施例２）
酸化防止剤（ＣＹＴＥＣ社製「ＣＹＡＳＯＲＢ  ＵＶ−３８５３」）の配合量を５重量部とした以外は、実施例１と同様にして液晶シートを製造した。
【００３６】
（実施例３）
酸化防止剤（ＣＹＴＥＣ社製「ＣＹＡＳＯＲＢ  ＵＶ−３８５３」）の配合量を７．５重量部とした以外は、実施例１と同様にして液晶シートを製造した。
【００３７】
（実施例４）
酸化防止剤（ＣＹＴＥＣ社製「ＣＹＡＳＯＲＢ  ＵＶ−３８５３」）の配合量を１０重量部とした以外は、実施例１と同様にして液晶シートを製造した。
【００３８】
（比較例１）
酸化防止剤（ＣＹＴＥＣ社製「ＣＹＡＳＯＲＢ  ＵＶ−３８５３」）を添加しなかった以外は、実施例１と同様にして液晶シートを製造した。
【００３９】
（比較例２）
酸化防止剤（ＣＹＴＥＣ社製「ＣＹＡＳＯＲＢ  ＵＶ−３８５３」）５重量部の代わりに、高分子ヒンダードアミン系光安定剤である酸化防止剤（ＣＩＢＡ社製「ＣＨＩＭＡＳＳＯＲＢ  ９４４」）５重量部を配合した以外は、実施例１と同様にして液晶シートを製造した。
【００４０】
（比較例３）
酸化防止剤（ＣＹＴＥＣ社製「ＣＹＡＳＯＲＢ  ＵＶ−３８５３」）５重量部の代わりに、上記式（３）で表される高分子ヒンダードアミン系光安定剤（ＣＩＢＡ社製「ＣＨＩＭＡＳＳＯＲＢ  ２０２０」）５重量部を配合した以外は、実施例１と同様にして液晶シートを製造した。
【００４１】
（比較例４）
酸化防止剤（ＣＹＴＥＣ社製「ＣＹＡＳＯＲＢ  ＵＶ−３８５３」）５重量部の代わりに、上記式（２）で表される高分子ヒンダードアミン系光安定剤である酸化防止剤（ＣＹＴＥＣ社製「ＣＹＡＳＯＲＢ  ＵＶ−３５２９」）５重量部を配合した以外は、実施例１と同様にして液晶シートを製造した。
【００４２】
（比較例５）
酸化防止剤（ＣＹＴＥＣ社製「ＣＹＡＳＯＲＢ  ＵＶ−３８５３」）５重量部の代わりに、ヒンダードフェノール系酸化防止剤（ＣＩＢＡ社製「ＩＲＧＡＮＯＸ  ２４５」）５重量部を配合した以外は、実施例１と同様にして液晶シートを製造した。
【００４３】
（比較例６）
酸化防止剤（ＣＹＴＥＣ社製「ＣＹＡＳＯＲＢ  ＵＶ−３８５３」）５重量部の代わりに、ヒンダードフェノール系酸化防止剤（ＣＩＢＡ社製「ＩＲＧＡＮＯＸ  １０１０」）５重量部を配合した以外は、実施例１と同様にして液晶シートを製造した。
【００４４】
（比較例７）
酸化防止剤（ＣＹＴＥＣ社製「ＣＹＡＳＯＲＢ  ＵＶ−３８５３」）５重量部の代わりに、ヒンダードフェノール系酸化防止剤（ＣＩＢＡ社製「ＩＲＧＡＮＯＸ  １０７６」）５重量部を配合した以外は、実施例１と同様にして液晶シートを製造した。
【００４５】
（比較例８）
酸化防止剤（ＣＹＴＥＣ社製「ＣＹＡＳＯＲＢ  ＵＶ−３８５３」）５重量部の代わりに、ベンゼンジオール系金属錯体のクエンチャーである「ＥＳＴ−５−Ｎｉ」（住友精化社製）５重量部を配合した以外は、実施例１と同様にして液晶シートを製造した。
【００４６】
（比較例９）
酸化防止剤（ＣＹＴＥＣ社製「ＣＹＡＳＯＲＢ  ＵＶ−３８５３」）５重量部の代わりに、ヒンダードベンゾエート系酸化防止剤（ＣＹＴＥＣ社製「ＣＹＡＳＯＲＢ  ＵＶ−２９０８」）５重量部を配合した以外は、実施例１と同様にして液晶シートを製造した。
【００４７】
（比較例１０）
酸化防止剤（ＣＹＴＥＣ社製「ＣＹＡＳＯＲＢ  ＵＶ−３８５３」）５重量部の代わりに、下記式（７）で表されるトリエチレンジアミン（東ソー社製「ＴＥＤＡ−Ｌ３３」）５重量部を配合した以外は、実施例１と同様にして液晶シートを製造した。
【００４８】
【化３】
2010230759.tif 000004
【００４９】
（評価）
得られた液晶シートについて、以下の方法により評価を行った。
耐候性試験として、液晶シートの表面に、キセノン照射装置（スガ試験機社製、スーパーキセノンウエザロメーター「ＳＸ７５」）を用いて、放射照度１８０Ｗ／ｍ２の強度でキセノンを照射した。
照射後５００時間、１０００時間及び１５００時間に、色差計（東京電色社製、カラーアナライザーｍｏｄｅｌ「ＴＣ−１８００ＭＫ−ＩＩ」）を用いてイエローインデックス（ＹＩ）を、ヘイズメーター（東京電色社製、ｍｏｄｅｌ「ＴＣ−Ｈ３ＤＰＫ」）を用いてヘイズを測定した。
各時間照射後に得られた数値と照射前の値との差をとり、イエローインデックスの変化量（増加量）ΔＹＩ及びヘイズの変化量（増加量）を求めた。
結果を表１に示した。
【００５０】
【表１】
2010230759.tif 000005
【産業上の利用可能性】
【００５１】
本発明によれば、応答速度が速く、意匠性に優れ、耐候性にも優れる調光シートとして使用できる液晶シートを提供することができる。
【符号の説明】
【００５２】
１  透明樹脂フィルム又はガラス板
２  透明電極
３  配向膜
４  スペーサ
５  液晶層
６  シール剤
【図１】
2010230759.tif 000008